(57)【要約】【課題】水処理用カチオン系高分子凝集剤の除去剤を提供する。【解決手段】本発明の除去剤は水溶性アニオン性ポリマーを有しており、この除去剤を水の存在下でカチオン系の高分子凝集剤に接触させると、高分子凝集剤が析出し、水から分離する。従って、洗浄除去対象物の付着物、水処理用の水溶液などのいずれの形態であっても、高分子凝集剤を固形物として回収することが可能となる。【選択図】図１
2018095695.tif 000002
【特許請求の範囲】
【請求項１】
水処理用カチオン系高分子凝集剤の除去に用いられる除去剤であって、
アニオン性ポリマーを主成分とすることを特徴とする除去剤。
【請求項２】
前記アニオン性ポリマーは、ポリ（メタ）アクリル酸、(メタ)アクリル酸とアクリルアミドとの共重合物、(メタ)アクリル酸と(メタ)アクリル酸エステルとの共重合物、(メタ)アクリル酸とスチレンの共重合物、マレイン酸とアクリルエステルの共重合物、スチレンとマレイン酸の共重合物、イタコン酸とアクリルアミドとの共重合物、及びそれらの塩化物からなる群より選択される１種以上のポリマーを含むことを特徴とする請求項１に記載の除去剤。
【請求項３】
更に、アニオン性界面活性剤とノニオン性界面活性剤の少なくとも一方を含有することを特徴とする請求項１又は２に記載の除去剤。
【請求項４】
前記アニオン性界面活性剤は、ポリオキシエチレンアルキルエーテル硫酸塩である請求項３に記載の除去剤。
【請求項５】
前記ノニオン性界面活性剤は、ポリオキシエチレンアルキルエーテルである請求項３に記載の除去剤。
【請求項６】
前記アニオン性ポリマーは、ポリアクリル酸ナトリウムである請求項２〜５のいずれか１項に記載の除去剤。
【請求項７】
請求項１〜６のいずれか１項に記載の除去剤を用いて、除去対象に付着した高分子凝集剤を除去する除去方法。
【請求項８】
請求項１〜６のいずれか１項に記載の除去剤を用いて、高分子凝集剤を含む溶液から、当該高分子凝集剤を分離する除去方法。
【発明の詳細な説明】
【技術分野】
【０００１】
本発明は、主に水処理に使用されるカチオン系高分子凝集剤の除去剤及びその除去剤を用いた高分子凝集剤の除去方法に関する。
【背景技術】
【０００２】
従来より、下水、し尿、工場排水などの汚泥（有機性汚泥、無機性汚泥）の脱水には多様な処理剤が使用されている。特に有機性汚泥の脱水に対しては、ポリ（アクリルアミドメタ）アクリロイルオキシエチルトリメチルアンモニウムクロライド、アクリロイルオキシエチルトリメチルアンモニウムクロライドコポリマー、ポリアミジン等のカチオン性高分子凝集剤、アクリルアミド−アクリル酸−アクリロイルオキシエチルトリメチルアンモニウムクロライドコポリマー等の両性高分子凝集剤が広く使用されている。
【０００３】
また、汚泥等の脱水に対しては、ポリアクリルアミド等のノニオン性高分子凝集剤、アクリルアミド−アクリル酸ナトリウムコポリマー等のアニオン性高分子凝集剤が広く使用されている。
【０００４】
これらの凝集剤として使用される高分子化合物は、分子量が数百万から数千万程度あり、粘度が高く、０．２％濃度で１００〜５００ｍｐａ・ｓ程度あるいはそれ以上になる場合もあり、付着性が非常に高い。
【０００５】
一例として、水ｉｎｇ社製のカチオン性高分子凝集剤（商品名：エバグロースＣ−１０４Ｇ）においては、分子量３，０００，０００ｇ／ｍｏｌ、粘度１００〜３００ｍｐａ・ｓである。
【０００６】
上記のような高分子凝集剤を除去する方法としては、洗浄剤として食塩の溶液を使用し、高分子凝集剤を塩析する方法が知られているが、既に付着した高分子凝集剤の除去には不十分である。
【０００７】
特許文献１には、ワックスのような樹脂成分が含まれた汚水に対し、凝集剤を用いることで樹脂成分を凝集させて水分と分離し、回収する方法が記載されている。しかしながら、特許文献１の凝集剤は低分子の無機化合物であり、この凝集剤により生じた凝集物用の脱水機を必要とするため、大掛かりな設備を必要としていた。
【先行技術文献】
【特許文献】
【０００８】
【特許文献１】特開２００８−２４６２７５号公報
【発明の概要】
【発明が解決しようとする課題】
【０００９】
従来、排水処理や汚泥処理を行う際に凝集剤を漏洩または飛散させた場合、ふき取りあるいは水洗浄を行っていたが、十分に除去することができないため、凝集剤の粘性に由来するヌメリが残る場合があり、洗浄後にはその乾燥物除去のため、再度洗浄が必要であった。
【００１０】
ヌメリは滑りやすく、当然、その乾燥物が水と接触して生じた溶解物も滑りやすい。従って、ヌメリが残った箇所を作業員が歩行すると、転倒などの危険がある。
【００１１】
また、高分子凝集剤の水溶液を廃棄する場合に、排水溝等の流路に流すと流路にヌメリが付着し、流路を流れるその他夾雑物を取り込んでしまい、流路が汚れやすくなることで洗浄頻度が多くなる問題点があった。
【００１２】
このようなヌメリに対し、上述したような食塩の溶液で高分子化合物を塩析させる方法では、洗浄液の塩類濃度が高いため、薬注装置や配管等の周辺機器を腐食させる懸念があり、さらには洗浄液を排水した場合、高濃度の塩類が含まれるため、凝集沈殿性能に影響し、排水処理を困難にする場合があった。
【００１３】
本発明は、上記従来の課題に鑑み成されたものであり、その目的とするところは、漏洩又は飛散した高分子凝集剤の付着物や、廃棄予定の高分子凝集剤用の除去剤及びその除去剤を用いた除去方法を提供することにある。
【課題を解決するための手段】
【００１４】
上記課題を解決するために、本発明は以下のような構成を具備する。
（１）水処理用カチオン系高分子凝集剤の除去に使用される除去剤（Ｂ）であって、水溶性高分子であるアニオン性ポリマー（Ａ）を主成分とする。
（２）アニオン性ポリマー（Ａ）は、ポリ（メタ）アクリル酸、(メタ)アクリル酸とアクリルアミドとの共重合物、(メタ)アクリル酸と(メタ)アクリル酸エステルとの共重合物、(メタ)アクリル酸とスチレンの共重合物、マレイン酸とアクリルエステルの共重合物、スチレンとマレイン酸の共重合物、イタコン酸とアクリルアミドとの共重合物、及びそれらの塩化物からなる群より選択される１種以上のポリマーを含むことが好ましい。
（３）好ましくは、除去剤（Ｂ）に、アニオン性界面活性剤(Ｃ)とノニオン性界面活性剤(Ｄ)の少なくとも一方を添加する。
（４）好ましいアニオン性界面活性剤（Ｃ）はポリオキシエチレンアルキルエーテル硫酸塩である。
（５）好ましいノニオン性界面活性剤（Ｄ）はポリオキシエチレンアルキルエーテルである。
（６）好ましいアニオン性ポリマー（Ａ）はポリアクリル酸ナトリウムである。
（７）上記いずれかの除去剤（Ｂ）を用いて、除去対象に付着した高分子凝集剤を除去することができる。
（８）また、上記いずれかの除去剤（Ｂ）を用いて、高分子凝集剤を含む溶液から、当該高分子凝集剤を分離除去することもできる。
【発明の効果】
【００１５】
本発明によれば、高分子凝集剤付着物または水溶液中の高分子凝集剤を生成物として容易に分離し、回収することができる。高分子凝集剤の除去効率が高いため、洗浄後に乾燥物（残留凝集剤）が生じることなく、再度の水洗が不要になる。凝集剤が残留しないので、洗浄除去対象物が水で濡れてもヌメリが生じず、作業者が転倒せずに安全に作業可能となる。塩化ナトリウムを用いた場合と異なり、除去剤は周辺機器に腐食を及ぼすことがない。また、生成物を取り除いた後の処理液の塩類濃度も低く、残留する高分子凝集剤の量も少ないので、処理液の排水処理が容易である。
【図面の簡単な説明】
【００１６】
【図１】図１は除去剤の製造方法を説明するフロー図である。
【図２】図２は除去方法の概略を説明するフロー図である。
【図３】図３（ａ）〜（ｄ）は第一例の除去方法を説明する模式的断面図である。
【図４】図４（ａ）〜（ｃ）は第二例の除去方法を説明する模式的断面図である。
【発明を実施するための形態】
【００１７】
本発明はカチオン性の高分子凝集剤の除去に関し、特に水処理で使用した際に漏洩または飛散により設備などに付着した高分子凝集剤の洗浄除去や、水処理で不要になったカチオン性高分子凝集剤の廃棄に使用可能な除去剤と、それを用いた除去方法に関する。
以下、本発明を具体的に説明するが、本発明は特定の具体例に限定されるものではない。
【００１８】
＜除去対象＞
本発明の除去対象は水処理用の高分子凝集剤である。ここで、水処理とは、水又は水を含む液体、スラリー、半固形物、固形物の処理であり、具体的には、浄水処理、排水処理、用水処理の他、汚泥処理をも含む概念である。
【００１９】
本発明の除去剤は、上記のような高分子凝集剤の付着物の除去や、高分子凝集剤水溶液からの高分子凝集剤の分離除去に好適に使用される。
【００２０】
高分子凝集剤水溶液は、高分子凝集剤を上水や工業用水に溶解したものであり、通常、０．１〜０．５質量％に溶解されるのが一般的である。
【００２１】
除去対象となる付着物は、高分子凝集剤を含む液体（高分子凝集剤水溶液）、粉末高分子凝集剤吸水物又はこれらの乾燥物である。粉末高分子凝集剤吸水物とは、濡れた床面等に粉末凝集剤をこぼした場合あるいは粉末に水が飛散した場合に、粉末高分子凝集剤が吸水し、流動性はないが膨潤し粘性を帯びた状態を指す。
【００２２】
高分子凝集剤はカチオン性高分子凝集剤であれば特に限定されず、ポリ（メタ）アクリル酸エステル系、ポリアミジン系、ポリダドマック系、ポリアミン系、アミン縮合系、ジシアンジアミド系など多様な凝集剤が対象になるが、具体的には、ポリ（メタ）アクリロイルオキシエチルトリメチルアンモニウムクロライド、アクリルアミド−アクリロイルオキシエチルトリメチルアンモニウムクロライドコポリマー、ポリアミジンなどである。
【００２３】
これらの高分子凝集剤は単独で除去対象とすることもできるし、２種以上の高分子凝集剤混合物を除去対象とすることもできる。製品形態としては粉末、エマルジョン（乳濁液）、ディスパージョン（分散液）がある。
【００２４】
これら高分子化合物は分子量が数百万から数千万あり、粘度が高く、高分子化合物として０．２質量％濃度の塩粘度が１００〜５００ｍｐａ・ｓあるいはそれ以上になる場合もあり、これにより付着性が高い。例として、水ｉｎｇ製カチオン性高分子凝集剤(粉末品)エバグロースＣ−１０４Ｇにおいては分子量３，０００，０００ｇ／ｍｏｌ、０．２質量％塩粘度１００〜３００ｍｐａ・ｓである。
【００２５】
なお、塩粘度は、１Ｎの塩化ナトリウム水溶液に、高分子凝集剤を所定濃度（ここでは０．２質量％）になるよう溶解した試料を、Ｂ型粘度計にて２５℃の条件で測定した値であり、単位はｍＰａ・ｓである。
【００２６】
＜除去剤＞
本発明における除去剤（洗浄剤）は、アニオン性ポリマーを含有するものであって、好ましくは水溶液の状態で使用される。
【００２７】
アニオン性ポリマーの添加により、カチオン性高分子凝集剤とアニオンポリマーのイオンを荷電中和させる。これにより、カチオン性高分子凝集剤の親水性を低下させ、疎水性が有利となることによってポリマー成分が析出し、結果として高分子凝集剤水溶液を、高分子凝集剤と水とに分離することができる。
【００２８】
以下に各成分について具体的に説明する。
【００２９】
−アニオン性ポリマー
アニオン性ポリマーは水溶性アニオン性ポリマーであれば特に限定されないが、例えば、ポリ（メタ）アクリル酸、(メタ)アクリル酸とアクリルアミドとの共重合物、(メタ)アクリル酸と(メタ)アクリル酸エステルとの共重合物、(メタ)アクリル酸とスチレンの共重合物、マレイン酸とアクリル酸エステルの共重合物、スチレンとマレイン酸の共重合物、イタコン酸とアクリルアミドとの共重合物、又はそれらの塩化物が挙げられる。
【００３０】
塩としてはナトリウム、カリウムなどが挙げられる。洗浄効果及び経済的観点からポリ（メタ）アクリル酸（アクリル酸又はメタクリル酸の単独又は共重合体）またはその塩が好ましく、より好ましくはポリアクリル酸またはその塩化物、特に好ましくはポリアクリル酸ナトリウムが挙げられる。アニオン性ポリマーの分子量は特に限定されないが、アニオン性ポリマーがホモポリマーである場合は３，０００〜１０，０００，０００ｇ／ｍｏｌの分子量が好ましく、コポリマーである場合は５，０００〜１６，０００，０００ｇ／ｍｏｌの分子量が好ましい。このコポリマーにおけるアニオン度は４０ｍｏｌ％以上が好ましい。より好ましくは、アニオン性のホモポリマーで分子量が１００，０００ｇ／ｍｏｌ以下である。ここで、「分子量」は重量平均分子量であって、標準物質をポリスチレンスルホン酸ナトリウムとしたＳＥＣ‐ＭＡＬＳ法などで測定できる。
【００３１】
アニオン性ポリマーを含む除去剤は水溶液として使用することが好ましく、ここで水溶液とは、水又は水を主成分とする溶媒に除去剤成分を溶解若しくは分散させたものである。
【００３２】
この水溶液中のアニオン性ポリマー（例：ポリアクリル酸またはその塩化物）の濃度は好適に選択できるが、アニオン性ポリマーがホモポリマーである場合は０．４５〜１８質量％の濃度が好ましく、アニオン性ポリマーがコポリマーである場合は０．００００５〜１質量％の濃度が好ましい。この濃度が高すぎると粘度が高くなりすぎハンドリング性が悪くなる。他方、この濃度が低すぎると、十分な除去効果を達成するためには除去剤の多量添加が必要となり、その結果、洗浄除去後の廃液量が多くなり、廃棄処分が煩雑となる。
【００３３】
より好ましいアニオン性ポリマー濃度は、アニオン性ホモポリマーの場合で０．４５〜４．５質量％である。この濃度が４．５質量％を超えると薬剤の流動性が悪化し、被処理物に均一に接触させるのが困難となり、所望する洗浄効果が得られない場合がある。
【００３４】
しかしながら、本発明の除去剤水溶液の濃度は特に限定されず、上記濃度の水溶液（除去剤原液）を任意の濃度に更に希釈して使用することもできる。
【００３５】
−添加剤（界面活性剤）
除去剤には、上記アニオン性ポリマーに加え、１種以上の添加剤を添加することもできる。添加剤は特に限定されず、界面活性剤、緩衝剤、ｐＨ調整剤、防腐剤、分散剤、着色剤、香料などから選択される１種以上を用いることができるが、最も好ましい添加剤は界面活性剤である。
【００３６】
好ましい界面活性剤はカチオン基を実質的に含有しないもの、即ち、アニオン性界面活性剤と、ノニオン性界面活性剤のいずれか一方又は両方である。
【００３７】
アニオン性界面活性剤としてはラウリル硫酸ナトリウムに代表されるアルキル硫酸塩、ポリオキシエチレンラウリルエーテル硫酸ナトリウムに代表されるポリオキシエチレンアルキルエーテル硫酸塩、スルホコハク酸ラウリル二ナトリウムに代表されるスルホコハク酸塩、ポリオキシエチレンヤシ油脂肪酸モノエタノールアミド硫酸ナトリウムに代表されるアマイドエーテルサルフェート型、ヤシ油脂肪酸メチルタウリンナトリウムに代表されるタウリン誘導体、ラウロイルサルコシンナトリウムに代表されるサルコシン誘導体、ヤシ油脂肪酸トリエタノールアミンに代表される石鹸型、ドデシルベンゼンスルホン酸トリエタノールアミンに代表されるスルホン酸型、ポリオキシエチレンオレイルエーテルリン酸ナトリウムに代表されるリン酸エステル型が挙げられる。
【００３８】
ノニオン性界面活性剤としてはポリオキシエチレントリデシルエーテルに代表されるポリオキシエチレンアルキルエーテル型、モノオレイン酸ポリエチレングリコールに代表されるポリエチレングリコール脂肪酸エステル型、イソステアリン酸ポリオキシエチレングリセリルに代表されるグリセリンエステル型（POE（ポリオキシエチレン）グリセリンエステル型）、テトラオレイン酸ポリオキシエチレンソルビットに代表されるポリオキシエチレンソルビット脂肪酸エステル型、モノパルチミン酸ソルビタンに代表されるソルビタン脂肪酸エステル型、モノステアリン酸ポリオキシエチレンソルビタンに代表されるポリオキシエチレンソルビタン脂肪酸エステル型、ポリオキシエチレンポリオキシプロピレングリコールに代表されるポリオキシエチレンポリオキシプロピレンアルキルエーテル型、ヤシ油脂肪酸モノエタノールアミドに代表されるアルキロールアマイド型、ポリオキシプロピレングリセリルエーテルに代表される低臭化ポリエーテルが挙げられる。
【００３９】
上記のような界面活性剤は１種以上を任意に組み合わせて使用することができるが、好ましい界面活性剤はアニオン性界面活性剤であり、より好ましくはポリオキシエチレンアルキルエーテル硫酸塩であり、更に好ましくは炭素数が１０〜１５のポリオキシエチレンエーテル硫酸塩であり、特に好ましくはポリオキシエチレンラウリルエーテル硫酸塩である。
【００４０】
硫酸塩の種類も特に限定されず、硫酸ナトリウム、硫酸アンモニウムなどいずれの形態を用いることもできるが、好ましくは硫酸ナトリウムである。従って、最も好ましい界面活性剤は、ポリオキシエチレンラウリルエーテル硫酸ナトリウムである。
【００４１】
上記のような界面活性剤の使用により、析出する凝集剤成分の性状、ハンドリングを改善することができる。特にアニオン性界面活性剤を配合した場合、析出する凝集剤が硬くなり、凝集剤が繊維質の生成物として固液分離し、その生成物の粘性が低下することで、生成物の処理を容易に行うことができる。
【００４２】
−配合割合
界面活性剤の配合量は、固形分の配合割合で、アニオン性ポリマー：界面活性剤＝１：０.１５〜３０(質量比)であるが、より好ましくはアニオン性ポリマー：界面活性剤＝１：１〜１８(質量比)である。アニオン性モノマーに対する界面活性剤の配合量が多すぎると、発泡などの問題が生じる。界面活性剤の濃度は特に限定されないが、例えば２．５〜１３質量％、より好ましくは５〜８質量％である。
【００４３】
本発明の除去剤は、除去剤成分、すなわち、アニオン性ポリマーと任意の添加剤（界面活性剤）を含む水溶液として使用することが好ましいが、この除去剤水溶液の製造方法は特に限定されず、アニオン性ポリマーと、任意の添加剤（界面活性剤）と、水の混合順序は特に限定されない。
【００４４】
例えば、アニオン性ポリマーと界面活性剤を同時に水に混合することもできるし、別々に混合することもできる。分散性を考慮すると、アニオン性ポリマー水溶液に界面活性剤水溶液を添加し、任意の濃度に希釈して製造することもできる（図１）。
【００４５】
＜除去方法＞
図２は本発明の除去方法を示す模式図であり、本発明の高分子凝集剤の除去方法は特に限定されないが、アニオン性ポリマーを含む除去剤成分を、水の存在下で被処理物に添加または接触させ、添加（接触）しながら或いは添加（接触）させた後に撹拌混合する。
【００４６】
被処理物に含まれる高分子凝集剤は、除去剤成分との接触により凝集し、凝集生成物となって水から分離するので、高分子凝集剤を処理水（残液）から容易に分離することができる。
【００４７】
被処理物との接触効率を向上させるため、上述したように除去剤は水溶液として使用することが好ましく、この場合は除去剤水溶液の原液又はその原液の水希釈液を被処理物に添加（接触）させる。除去剤の添加方法、混合方法も特に限定されないが、以下に具体例を説明する。
【００４８】
−第一例の除去方法
図３（ａ）は洗浄除去対象物が高分子凝集剤で汚染された状態を示しており、洗浄除去対象物は、例えば、作業現場の床や机上、水処理装置や設備などであって、作業中に高分子凝集剤が飛散または零れ、洗浄除去対象物の表面である付着面１に、高分子凝集剤の付着物２が形成されている。
【００４９】
この状態の付着面１に、除去剤３の水溶液（原液）又はその希釈液を散布若しくは添加し、ゴム製ワイパーなどの攪拌手段４で撹拌する（図３（ｂ））。
【００５０】
図３（ｃ）の符号５は、撹拌により除去剤３と付着物２とが均一に混合した混合液を示しており、高分子凝集剤は除去剤成分との接触により凝集し、混合液５から白色固形物状の生成物が生じる。図３（ｄ）は生成物１４が生じた状態を示しており、この生成物１４は残液（処理水）１３から引き揚げてもヌメリとして表面に残留する水分が少なく、残液１３から容易に固液分離して生成物１４を回収することができる。
【００５１】
上記の方法は、付着面１に付着した高分子凝集剤の除去に特に適しており、高分子凝集剤の付着物２は、乾燥物、膨潤物、水溶液などの如何なる状態であっても対応可能であり、除去剤３の添加前に前処理を行うこともできる。
【００５２】
例えば、付着物２が流動性の低い膨潤物又は乾燥物の場合、除去剤３の添加前に付着物２を水に接触させ、溶解又は膨潤させれば、除去効率が向上する。更に、付着物２の量が極端に多い場合は、研磨や切削などで付着物２をある程度物理的に除去した後、除去剤３を添加して残留する付着物２を除去する。
【００５３】
本発明の除去剤３は塩害などの弊害が少ないので、洗浄除去対象物も特に限定されず、コンクリート、木材、アスファルト、樹脂の他、塩害に弱い金属などを材質とする洗浄除去対象物に特に適している。このように、本発明は多用な用途、多用な方法で付着物２を除去することができるが、本発明は付着物２としての高分子凝集剤の除去に限定されない。
【００５４】
−第二例の除去方法
浄水処理、排水処理、汚泥処理などの水処理では、高分子凝集剤は水溶液として使用されることがあり、使用後に余った水溶液の廃棄が問題になる。
【００５５】
図４（ａ）〜（ｃ）は高分子凝集剤水溶液の廃棄処理を模式的に説明する断面図であり、廃棄すべき高分子凝集剤水溶液９を溶解槽８に収容する（図４（ａ））。本発明の除去剤３は塩害などの弊害が少ないので、溶解槽８の種類や材質は特に限定されず、一般的に使用されるポリマー溶解槽でもよいし、専用の処理水槽でもよい。
【００５６】
第二例では、使用する除去剤３は、好ましくは水溶液原液又は原液希釈液であり、このような除去剤３を溶解槽８に添加又は滴下すると、除去剤３と接触した高分子凝集剤が析出し始める。
【００５７】
溶解槽８内には撹拌軸を有する撹拌手段１０が設置されており、除去剤３を添加（滴下）しながら、又は、除去剤３を添加（添加）した後、攪拌軸を中心に撹拌手段１０を回転させると、その攪拌軸の周囲に白色固形物状の生成物１４が析出する（図４（ｂ））。
【００５８】
この攪拌時間は特に限定されず、処理量や撹拌条件により適宜変更可能であるが、一例を挙げると、処理対象の高分子凝集剤水溶液９の量が４００ｍＬであり、攪拌時間が２０秒〜４０秒である。
【００５９】
第一例の場合と同様、この生成物１４は固液分離が容易であり、付着性（粘着性）も低いので、攪拌手段１０から容易に取り除くことができる。
【００６０】
第一例、第二例のいずれの場合も、処理前と比較して残液（処理水）１３の粘性が大幅に低下している（図４（ｃ））。従って、処理水１３を排水溝、排水処理施設、水処理施設などの流路に放流しても、流路にヌメリを付着させることがない。しかも、処理水１３は高分子凝集剤由来のＣＯＤ、ＴＯＣが低減しているため、排水処理施設などの放流先への影響が少ない。
【００６１】
他方、処理水１３から分離した生成物１４は付着性（粘着性）が低く、脱水処理により硬く締まった状態になるので、回収後の保管や廃棄が容易である。
【実施例】
【００６２】
以下、本発明を実施例と共に更に詳細に説明するが、本発明はこれに限定されるものではない。
【００６３】
−実施例１：除去剤の製造
［除去剤（Ｂ−１）の製造方法］
ポリアクリル酸ナトリウム４５質量％水溶液１０重量部に、ポリオキシエチレンラウリルエーテル硫酸ナトリウム２７質量％６０重量部を添加したものを水１３０重量部に溶解させ、撹拌して除去剤（Ｂ−１）を得た。ここで、５０ｍＬの除去剤３を作る場合の攪拌時間は、いずれの除去剤（Ｂ−１）〜（Ｂ−７）でも３分間とした。
【００６４】
［除去剤（Ｂ−２）の製造方法］
ポリアクリル酸ナトリウム４５質量％水溶液１０重量部に、ポリオキシエチレンラウリルエーテル硫酸ナトリウム２７質量％水溶液４０重量部を添加したものを水１５０重量部に溶解させ、撹拌して除去剤(Ｂ−２)を得た。
【００６５】
［除去剤（Ｂ−３）の製造方法］
ポリオキシエチレンラウリルエーテル硫酸ナトリウム２７質量％水溶液をポリオキシエチレンアルキルエーテル２５質量％水溶液に変えた以外は除去剤(Ｂ−１)と同様にして除去剤(Ｂ−３)を得た。
【００６６】
［除去剤（Ｂ−４）の製造方法］
ポリアクリル酸ナトリウム４５質量％水溶液を１０重量部に水１９０重量部に溶解させ、撹拌することで除去剤(Ｂ−４)を得た。
なお、（Ｂ−１）〜（Ｂ−４）で用いたポリアクリル酸ナトリウムは、ポリアクリル酸単独重合体のナトリウム塩である。
【００６７】
［除去剤（Ｂ−５）の製造方法］
アクリル酸ナトリウム・アクリルアミドコポリマー０．１質量％水溶液を１．２重量部にポリオキシエチレンラウリルエーテル硫酸ナトリウム２７質量％水溶液６０重量部添加したものを水１３８．８重量部に溶解させ、撹拌することで除去剤(Ｂ−５)を得た。
【００６８】
［除去剤（Ｂ−６）の製造方法］
アクリル酸ナトリウム・アクリルアミドコポリマー０．１質量％水溶液を２０重量部に水１８０重量部に溶解させ、撹拌することで除去剤(Ｂ−６)を得た。除去剤（Ｂ−５）、（Ｂ−６）で用いたアクリル酸ナトリウム・アクリルアミドコポリマーはアニオン性共重合体ポリマーである。
【００６９】
［除去剤（Ｂ−７）の製造方法］
水２００重量部を除去剤(Ｂ−７)とした。
以上の除去剤（Ｂ−１）〜（Ｂ−７）の配合比を下記表１に示す。
【００７０】
【表１】
2018095695.tif 000003
【００７１】
−実施例２：高分子凝集剤の洗浄試験
以下３種類の試験を行った。
【００７２】
（１）洗浄試験
水ｉｎｇ製のカチオン性高分子凝集剤（エバグロースＣ−１０４Ｇ）の０．２質量％水溶液２００重量部をシャーレに用意し、上記除去剤(Ｂ−１〜Ｂ−７)２０重量部を別々のシャーレに添加し、スパチュラを用いて撹拌し、溶液性状を目視にて確認し、以下の基準で評価した。
〇…白色固形物が生成し、手でつかんだとき形状を維持する。
×…白色固形物が生成せず、手でつかんだときに形状を維持できない。
【００７３】
（２）生成物の評価
上記（１）の操作により生成した生成物を手で押しつぶす、あるいは引き伸ばして生成物の性状を確認し、以下の基準で評価した。
◎…硬く、手やシャーレへの粘着性がない。伸ばしたときに切断しやすい。
〇…やわらかく、手やシャーレへの粘着性が若干ある。
△…やわらかく、手やシャーレへの粘着性が高い。
【００７４】
（３）ヌメリの評価
上記（１）の試験で洗浄した後のシャーレに残った液およびシャーレ面を指でこすることにより、残液及びシャーレ面のヌメリの有無を確認し、以下の基準で評価した。
〇…指が滑らず、ヌメリがない。
×…指が滑り、ヌメリがある。
【００７５】
実施例２についての上記（１）〜（３）の結果を下記表２に記載する。
【００７６】
【表２】
2018095695.tif 000004
【００７７】
−実施例３：廃凝集剤の回収試験
以下３種類の試験を行った。
【００７８】
（１）回収試験
水ｉｎｇ製のカチオン凝集剤（エバグロースＣ−１０４Ｇ）の０．２質量％水溶液２００重量部をビーカーに用意し、上記除去剤(Ｂ−１〜Ｂ−７)２０重量部を別々のビーカーに添加し、プロペラ型撹拌軸を用いたジャーテスターで撹拌し、溶液性状を目視にて確認し、以下の基準で評価した。
〇…白色固形物が生成し、手でつかんだとき形状を維持する。
×…白色固形物が生成せず、手でつかんだときに形状を維持できない。
【００７９】
（２）生成物評価
上記（１）の操作により生成した生成物を手で押しつぶす、あるいは引き伸ばして生成物の性状を確認し、以下の基準で評価した。
◎…硬く、手やビーカーへの粘着性がない。伸ばしたときに切断しやすい。
〇…やわらかく、手やビーカーへの粘着性が若干ある。
△…やわらかく、手やビーカーへの粘着性が高い。
【００８０】
（３）ヌメリ評価
上記（１）で廃凝集剤を回収した後のビーカーに残った液およびビーカー面を指でこすることにより、残液及びビーカー面のヌメリの有無を確認し、以下の基準で評価した。
〇…指が滑らず、ヌメリがない。
×…指が滑り、ヌメリがある。
【００８１】
実施例３についての上記（１）〜（３）の試験結果を下記表３に記載する。
【００８２】
【表３】
2018095695.tif 000005
【００８３】
上記表２、３の試験結果から明らかなように、アニオン性ポリマーを用いた実施例では、洗浄試験、生成物、ヌメリで良好な実験結果が得られ、特にアニオン性ポリマーと界面活性剤を併用した場合は、生成物のヌメリも少なく、良好な結果が得られた。アニオン性コポリマーを用いたＢ−５と、アニオン性ホモポリマーを用いたＢ−１はいずれも実施例２、３の試験で高い評価結果が得られたが、生成物を比較すると、Ｂ−５による生成物は粘着性が無いものの、手触りがぼろぼろとしてまとまり難い状態であり、Ｂ−１による生成物の方が除去が容易であった。
【符号の説明】
【００８４】
１  付着面
２  付着物（高分子凝集剤）
３  除去剤
４、１０  撹拌手段
８  溶解槽
１３  残液（処理水）
１４  生成物
【図１】
2018095695.tif 000006
【図２】
2018095695.tif 000007
【図３】
2018095695.tif 000008
【図４】
2018095695.tif 000009